【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
高固形分含有率で低粘度のエマルジョンであって、次の乳化生成物すなわち
複数種の界面活性剤の存在下で複数種のモノマーを共重合させた乳化生成物であって、該複数種のモノマーが、モノマーの総重量を基準として重量パーセント基準で、９０〜９８％の、４から１２個の炭素原子を含有するアルキル基を有するアルキルアクリレート、０．１から０．５％のＮ−ビニルピロリドン、０．５から４．５％のエチレン不飽和カルボン酸および０から０．５％の多官能性架橋用モノマーを含み、しかも該乳化生成物が少なくとも二モードの粒子サイズ分布、少なくとも６８重量％の固形分含有率および３００から１５，０００ｃｐ（０．３から１５Ｐａ・ｓ）の粘度を有する乳化生成物
を含む高固形分含有率で低粘度のエマルジョン。
【請求項２】
乳化生成物が、多モード粒子サイズ分布を有する、請求項１に記載の高固形分含有率で低粘度のエマルジョン。
【請求項３】
複数種のモノマーが、モノマーの総重量を基準として６重量％までの正量のメチルアクリレートおよび／またはエチルアクリレートを更に含む、請求項１に記載の高固形分含有率で低粘度のエマルジョン。
【請求項４】
アルキルアクリレートが、エチルヘキシルアクリレート、ブチルアクリレートおよびそれらの混合物からなる群から選択される、請求項１に記載の高固形分含有率で低粘度のエマルジョン。
【請求項５】
アルキルアクリレートが、エチルヘキシルアクリレートを含む、請求項１に記載の高固形分含有率で低粘度のエマルジョン。
【請求項６】
エチレン不飽和カルボン酸が、アクリル酸、メタクリル酸、ベータ−カルボキシエチルアクリレート、イタコン酸およびそれらの混合物から成る群から選択される、請求項１に記載の高固形分含有率で低粘度のエマルジョン。
【請求項７】
エチレン不飽和カルボン酸が、アクリル酸とメタクリル酸の混合物を含む、請求項１に記載の高固形分含有率で低粘度のエマルジョン。
【請求項８】
多官能性架橋用モノマーが、多官能性（メト）アクリレート、多官能性アリル化合物、ビニル基を有する多官能性架橋用モノマーおよび反応性ヘテロ原子含有官能基を有する多官能性架橋用モノマーから成る群から選択される、請求項１に記載の高固形分含有率で低粘度のエマルジョン。
【請求項９】
多官能性架橋用モノマーが、エチルイミダゾリドンメタクリレートを含む、請求項１に記載の高固形分含有率で低粘度のエマルジョン。
【請求項１０】
エチルイミダゾリドンメタクリレートが、溶媒中に溶解される、請求項９に記載の高固形分含有率で低粘度のエマルジョン。
【請求項１１】
溶媒が、反応性希釈剤を含む、請求項１０に記載の高固形分含有率で低粘度のエマルジョン。
【請求項１２】
反応性希釈剤が、短鎖アルキル（メト）アクリレートを含む、請求項１１に記載の高固形分含有率で低粘度のエマルジョン。
【請求項１３】
複数種のモノマーが、９０〜９８％のエチルヘキシルアクリレート、０．１から０．５％のＮ−ビニルピロリドン、０．５から４．５％のアクリル酸とメタクリル酸の混合物および０．１から０．５％の、メチルメタクリレート中のエチルイミダゾリドンメタクリレート；並びに６重量％までの正量のメチルアクリレートおよび／またはエチルアクリレートを含む、請求項１に記載の高固形分含有率で低粘度のエマルジョン。
【請求項１４】
複数種のモノマーが、ビニルアセテート、スチレン、並びにエチレン不飽和カルボン酸のジエステルのうちの一つまたはそれ以上を更に含む、請求項１に記載の高固形分含有率で低粘度のエマルジョン。
【請求項１５】
乳化生成物が、（ａ）２つの異なる供給にて反応器中に供給されるところの複数種のモノマーの予備乳化第１部分であって、第１供給は比較的遅くかつ複数種のモノマーの該予備乳化第１部分の０．４重量％から１重量％を含有しそして第２供給は比較的速くかつ複数種のモノマーの該予備乳化第１部分の９９から９９．６重量％を含有する予備乳化第１部分、および（ｂ）複数種のモノマーの第２部分を重合することにより、逐次的に形成される、請求項１に記載の高固形分含有率で低粘度のエマルジョン。
【請求項１６】
乳化生成物が、複数種のモノマーのプレエマルジョンを２つの異なる供給にて反応器中に供給しながら該プレエマルジョンを重合することにより形成され、しかも第１供給は比較的遅くかつ０．４重量％から１重量％の該複数種のモノマーを含有しそして第２供給は比較的速くかつ９９から９９．６重量％の該複数種のモノマーを含有する、請求項１に記載の高固形分含有率で低粘度のエマルジョン。
【請求項１７】
複数種の界面活性剤が、界面活性剤の総重量を基準として重量パーセント基準で、１０から２０％の、主機能が粒子発生である第１界面活性剤、２０から３０％の、主機能がエマルジョン安定化である第２界面活性剤、並びに５５から６５％の、主機能が基材浸潤性および／またはエマルジョン塗布性である第３界面活性剤を含む、請求項１に記載の高固形分含有率で低粘度のエマルジョン。
【請求項１８】
第１界面活性剤が、エトキシル化ラウリルアルコール、長鎖脂肪酸を含む、請求項１７に記載の高固形分含有率で低粘度のエマルジョン。
【請求項１９】
第２界面活性剤が、コハク酸の半エステルを含む、請求項１７に記載の高固形分含有率で低粘度のエマルジョン。
【請求項２０】
第３界面活性剤が、コハク酸スルホン酸を含む、請求項１７に記載の高固形分含有率で低粘度のエマルジョン。
【請求項２１】
複数種の界面活性剤が、エトキシル化ラウリルアルコール、長鎖脂肪酸；コハク酸の半エステル；およびコハク酸スルホン酸を含む、請求項１に記載の高固形分含有率で低粘度のエマルジョン。
【請求項２２】
高固形分含有率で低粘度のエマルジョンであって、次の乳化生成物すなわち
複数種の界面活性剤の存在下で複数種のモノマーを共重合させた乳化生成物であって、該複数種のモノマーが、モノマーの総重量を基準として重量パーセント基準で、９０〜９８％の、４から１２個の炭素原子を含有するアルキル基を有するアルキルアクリレート、０．１から０．５％のＮ−ビニルピロリドン、０．５から４．５％のエチレン不飽和カルボン酸および０から０．５％の多官能性架橋用モノマーを含み、しかも乳化生成物が（ａ）２つの異なる供給にて反応器中に供給されるところの該複数種のモノマーの予備乳化第１部分であって、第１供給は複数種のモノマーの該予備乳化第１部分の０．４重量％から１重量％を含有しかつ比較的遅い第１供給速度にて該反応器中に計量供給されそして第２供給は複数種のモノマーの該予備乳化第１部分の９９から９９．６重量％を含有しかつ比較的速い第２供給速度にて該反応器中に計量供給される予備乳化第１部分、および（ｂ）該複数種のモノマーの第２部分を重合することにより、逐次的に形成される乳化生成物
を含む高固形分含有率で低粘度のエマルジョン。
【請求項２３】
第２供給速度が、第１供給速度より少なくとも５倍速い、請求項２２に記載の高固形分含有率で低粘度のエマルジョン。
【請求項２４】
コーテッド構成体であって、（ａ）請求項１に記載の高固形分含有率で低粘度のエマルジョンを基材上に付着し、そして（ｂ）該エマルジョンを乾燥することにより形成されたコーテッド構成体。
【請求項２５】
エマルジョンが基材上に付着され、乾燥され、そして次いで剥離ライナーで保護される、請求項２４に記載のコーテッド構成体。
【請求項２６】
エマルジョンが剥離ライナー上に付着されそして乾燥され、それによりサブアセンブリーが形成され、そして該サブアセンブリーが次いで基材に貼り合わせられる、請求項２４に記載のコーテッド構成体。
【請求項２７】
基材が、紙またはフィルムである、請求項２４に記載のコーテッド構成体。
【請求項２８】
基材が、打ち抜かれる、請求項２７に記載のコーテッド構成体。
【請求項２９】
構成体が、ＰＳＡのテープまたはラベルである、請求項２４に記載のコーテッド構成体。
【請求項３０】
高固形分含有率で低粘度のエマルジョンポリマーを製造する方法であって、
複数種の界面活性剤の存在下で複数種のモノマーを共重合させ、しかも該複数種のモノマーが、モノマーの総重量を基準として重量パーセント基準で、９０〜９８％の、４から１２個の炭素原子を含有するアルキル基を有するアルキルアクリレート、０．１から０．５％のＮ−ビニルピロリドン、０．５から４．５％のエチレン不飽和カルボン酸および０から０．５％の多官能性架橋用モノマーを含み、しかも（ａ）該複数種のモノマーの予備乳化第１部分を２つの異なる供給にて反応器中に供給しそして重合させ、しかも第１供給は複数種のモノマーの該第１部分の０．４重量％から１重量％を含有しかつ比較的遅い第１供給速度にて該反応器中に計量供給されそして第２供給は複数種のモノマーの該第１部分の９９から９９．６重量％を含有しかつ比較的速い供給速度にて該反応器中に計量供給され、そして（ｂ）該複数種のモノマーの第２部分を該反応器中に供給しながら重合を続行する
ことを含む方法。
【請求項３１】
第２供給速度が、第１供給速度より少なくとも５倍速い、請求項３０に記載の方法。
【請求項３２】
高固形分含有率で低粘度のエマルジョンポリマーを製造する方法であって、
複数種の界面活性剤の存在下で複数種のモノマーを共重合させ、しかも該複数種のモノマーが、モノマーの総重量を基準として重量パーセント基準で、９０〜９８％の、４から１２個の炭素原子を含有するアルキル基を有するアルキルアクリレート、０．１から０．５％のＮ−ビニルピロリドン、０．５から４．５％のエチレン不飽和カルボン酸および０から０．５％の多官能性架橋用モノマーを含み、しかも該複数種のモノマーのプレエマルジョンを２つの異なる供給にて反応器中に供給しながら重合を行い、しかも第１供給は０．４重量％から１重量％の該複数種のモノマーを含有しかつ比較的遅い第１供給速度にて該反応器中に計量供給されそして第２供給は９９から９９．６重量％の該複数種のモノマーを含有しかつ比較的速い供給速度にて該反応器中に計量供給される
ことを含む方法。
【請求項３３】
高固形分含有率で低粘度のエマルジョンであって、次の乳化生成物すなわち
複数種の界面活性剤の存在下で複数種のモノマーを共重合させた乳化生成物であって、該複数種のモノマーが、モノマーの総重量を基準として重量パーセント基準で、９６．５％のエチルヘキシルアクリレート、０．６％のメチルアクリレート、０．５％のＮ−ビニルピロリドン、１．４％のメタクリル酸、０．５％のアクリル酸、並びに０．１８％のイミダゾリドンメタクリレートおよび０．３２％のメチルメタクリレートを含み、しかも該乳化生成物が少なくとも二モードの粒子サイズ分布を有する乳化生成物
を含む高固形分含有率で低粘度のエマルジョン。
【請求項３４】
乳化生成物が、多モード粒子サイズ分布を有する、請求項３３に記載の高固形分含有率で低粘度のエマルジョン。
【請求項３５】
乳化生成物が、（ａ）２つの異なる供給にて反応器中に供給されるところの複数種のモノマーの予備乳化第１部分であって、第１供給は比較的遅くかつ複数種のモノマーの該予備乳化第１部分の０．４重量％から１重量％を含有しそして第２供給は比較的速くかつ複数種のモノマーの該予備乳化第１部分の９９から９９．６重量％を含有する予備乳化第１部分、および（ｂ）複数種のモノマーの第２部分を重合することにより、逐次的に形成される、請求項３３に記載の高固形分含有率で低粘度のエマルジョン。
【請求項３６】
乳化生成物が、複数種のモノマーのプレエマルジョンを２つの異なる供給にて反応器中に供給しながら該プレエマルジョンを重合することにより形成され、しかも第１供給は比較的遅くかつ０．４重量％から１重量％の該複数種のモノマーを含有しそして第２供給は比較的速くかつ９９から９９．６重量％の該複数種のモノマーを含有する、請求項３３に記載の高固形分含有率で低粘度のエマルジョン。
【請求項３７】
粘着付与剤、可塑剤、または粘着付与剤と可塑剤の両方を更に含む、請求項１または２２に記載の高固形分含有率で低粘度のエマルジョン。
【請求項３８】
粘着付与剤、可塑剤、または粘着付与剤と可塑剤の両方を更に含む、請求項２２に記載の高固形分含有率で低粘度のエマルジョン。
【請求項３９】
コーテッド構成体であって、（ａ）請求項２２に記載の高固形分含有率で低粘度のエマルジョンを基材上に付着し、そして（ｂ）該エマルジョンを乾燥することにより形成されたコーテッド構成体。